(57)【要約】  【課題】  自動車部品等の製造工程に用いられる低圧鋳造法では、鋳型内に金属溶湯を注入する際に、鋳型内で金属溶湯の一部が飛沫となって分離し、壁面へ付着して真っ先に冷却・凝固するため、鋳込み後、本体部と一体化せず剥離するため問題となっていた。また、従来から金属溶湯中には空気の巻き込みや不純物成分が多く存在するため、これらの偏析を防止しながら金属溶湯を鋳型へ注入する必要があった。  【解決手段】  金属溶湯３に浸漬され、これを鋳型８内に注入するストーク２において、筒状の本体部21の内面の少なくとも一部に内径の半径以上の高さで１回転以上の螺旋状の凸部24を設けたものである。金属溶湯３はこの凸部24に沿ってストーク２内を螺旋回転し攪拌されながら鋳型８へ注入するので、飛沫の発生もなく金属溶湯３が均一化して、鋳込み製品が剥離したり偏析したりすることを防止できる。【選択図】  図１
2008006456.tif 000002
【特許請求の範囲】
【請求項１】
金属溶湯に浸漬され、該金属溶湯を鋳型中に注入するストークであって、筒状の本体部の内面の少なくとも一部に内径の半径以上の高さで１回転以上の螺旋状の凸部が設けられていることを特徴とするストーク。
【請求項２】
前記螺旋状の凸部のリード角を１０〜６０°としたことを特徴とする請求項１に記載のストーク。
【請求項３】
前記本体部が窒化珪素質焼結体からなることを特徴とする請求項１または２に記載のストーク。
【請求項４】
金属溶湯を請求項１〜３のいずれかに記載のストークを介して鋳型に注入することを特徴とする低圧鋳造装置。
【請求項５】
前記ストークが、前記鋳型側に向かって内面がテーパ形状またはＲ面形状を有している湯口を介して前記鋳型に接続されていることを特徴とする請求項４に記載の低圧鋳造装置。
【発明の詳細な説明】
【技術分野】
【０００１】
本発明は、アルミニウムやその合金等の金属溶湯の低圧鋳造装置に用いられるストークおよびこれを用いた低圧鋳造装置に関するものである。
【背景技術】
【０００２】
近年、自動車の価格競争は激化の一途をたどり、自動車メーカー各社では、製造コストダウンのため、自動車製造工程の徹底改善、特に各工程の歩留まり改善に取り組んでいる。自動車の主要構成部品の成形工程に用いられる低圧鋳造法の歩留まり改善も例外ではなくその対象となっていた。
【０００３】
低圧鋳造法における歩留まり低下の原因として考えられるのは、アルミニウムやその他の合金の金属溶湯中にガスや不純物が含有されると、加工による不具合箇所の切除が困難であることがあげられる。また、金属溶湯を低圧鋳造法に用いる鋳型内に注入する際に、金属溶湯の一部が飛沫となって鋳型の内壁に付着して金属溶湯の本流よりも先に凝固し、金属溶湯の本流と一体化して凝固しないため、鋳型から鋳込み製品を離型した後にその部分が剥離することがあげられる。
【０００４】
このような歩留まり低下原因の対策としては、鋳型の形状変更等が考えられるが、コストがかかることから、鋳型以外の部品について見直す必要がある。特に、鋳型への金属溶湯注入に用いられるストークについては、金属溶湯を貯留する耐圧容器から鋳型へよりスムーズに金属溶湯を充填する点において、その形状について様々な検討がなされており、ストークおよびこのストークを用いた低圧鋳造装置の提案がなされている。
【０００５】
例えば、特許文献１では、給湯管（ストーク）の内周面にスパイラル状の誘導突起を設け、この給湯管に導かれた金属溶湯に回転磁界を作用させて金属溶湯を回転させるための回転磁界発生器を給湯管の外周面側に設けた低圧鋳造装置の提案がなされていた。より具体的には、給湯管の外周面側に設けられている回転磁界発生器を作動させると、金属溶湯が二次導体となり、給湯管の内周面に設けたスパイラル状の誘電突起により誘導されて回転し、回転力の一部が推力に変換され、これにより上昇して鋳型へ金属溶湯を注入される。金属溶湯注入後は給湯管内で金属溶湯が固化しないように、磁界を解き、金属溶湯を自然落下させるか、もしくは、回転磁界の回転方向を注入時と逆にして給湯管内の金属溶湯をるつぼ内へ戻す。この提案によれば、回転磁界の強さの調整によって、鋳型への注入量を自由に調整できるため、注入速度が大きすぎた場合に発生する金属溶湯の飛散を防止することが可能となるというものである。
【０００６】
また、特許文献２には、内周壁面に複数の凹み部をもち、凹み部は出湯口の軸長方向に進行するにつれて螺旋状に形成されているスリーブ（ストーク）の提案がなされている。この提案によれば、スリーブの出湯口から吐出される金属溶湯の粘性抵抗が低減され、金属溶湯を従来よりもスムーズに流出できるというものである。
【特許文献１】特開昭６３−２３５０５８号公報
【特許文献２】特開２００５−３２０６０７号公報
【発明の開示】
【発明が解決しようとする課題】
【０００７】
しかしながら、特許文献１に記載のスパイラル状の突起部を有する給湯管では、その第３図に横断面図で示されているように、給湯管の中心部にその長さ方向に亘ってスパイラル状の突起部のない領域が存在する。このような給湯管の構成では、中心部を通る金属溶湯を充分に攪拌することが困難であるため、鋳込み製品が偏析を生じ易くなるという問題があった。また、給湯管の外周面側に回転磁界発生器を設置する空間を設けなければならないので、るつぼ内の金属溶湯を給湯管外周面に接触させて給湯管内を流れる金属溶湯を保温することができず、給湯管内の金属溶湯が冷却により凝固し易くなり、連続的に鋳込み成形を実施することが困難であるという問題もあった。加えて、回転磁界発生器を設けると装置の構造が複雑化するとともに装置がコストアップするという問題もあった。
【０００８】
また、特許文献２に記載のスリーブは、内周面に螺旋状の凹み部を形成したことによって、この凹み部に沿って金属溶湯をスムーズに流出させることはできるが、給湯管に用いたときには、例えば銃身内壁に螺旋溝を形成して銃弾に推進力を付与するのと同じように、スリーブ内での金属溶湯の推進力を向上させるものの、逆に勢いを増した金属溶湯の流れは湯口を通り鋳型内面に激しくぶつかるため飛沫を生じ、金属溶湯の流れから分離した飛沫が鋳型内面に先に付着して凝固するため、一体化した鋳込み製品を作ることが難しく、一部に剥離が生じるという問題があった。
【０００９】
本発明は以上のような従来の問題点を解決すべく案出されたものであり、ストークを通過して鋳型内へ金属溶湯を注入して作製する鋳込み製品が偏析を生じず、回転磁界発生器などの付属装置の必要もなく、剥離のない鋳込み製品を得ることができるストークおよびこれを用いた低圧鋳造装置を提供することを目的とする。
【課題を解決するための手段】
【００１０】
本発明のストークは、金属溶湯に浸漬され、該金属溶湯を鋳型中に注入するストークであって、筒状の本体部の内面の少なくとも一部に内径の半径以上の高さで１回転以上の螺旋状の凸部が設けられていることを特徴とするものである。
【００１１】
また、本発明のストークは、上記構成において、前記螺旋状の凸部のリード角を10〜60°としたことを特徴とするものである。
【００１２】
さらに、本発明のストークは、上記いずれかの構成において、前記本体部が窒化珪素質焼結体からなることを特徴とするものである。
【００１３】
また、本発明の低圧鋳造装置は、金属溶湯を上記いずれかの構成の本発明のストークを介して鋳型に注入することを特徴とするものである。
【００１４】
さらに、本発明の低圧鋳造装置は、上記構成において、前記ストークが、前記鋳型側に向かって内面がテーパ形状またはＲ面形状を有している湯口を介して前記鋳型に接続されていることを特徴とするものである。
【発明の効果】
【００１５】
本発明のストークによれば、筒状の本体部の内面の少なくとも一部に内径の半径以上の高さで１回転以上の螺旋状の凸部が設けられていることから、金属溶湯はこの凸部に沿ってストーク内を螺旋回転し充分に攪拌されながら鋳型へ注入されるので、金属溶湯が均一化し、鋳込み製品が偏析することがない。
【００１６】
また、本発明のストークによれば、筒状の本体部の内径の半径以上の高さで１回転以上の螺旋状の凸部を形成したことで、従来のストークよりも本体部の内面と金属溶湯との接触面積を増加させており、これにより金属溶湯の注入速度を抑制できるので、金属溶湯の流れから分離した飛沫が先に凝固して鋳込み製品の一部に剥離を生じるという問題を解決することが可能となる。
【００１７】
また、本発明のストークによれば、前記螺旋状の凸部のリード角を10〜60°とすると、筒状の本体部内面の螺旋状の凸部の螺旋回転数および螺旋角度が金属溶湯を充分に攪拌し、また注入速度を好適に抑制するという作用がより効果的に発揮されるので、金属溶湯がより均一化され、鋳込み製品が偏析することがなく、さらに、金属溶湯の流れから分離した飛沫が先に凝固して鋳込み製品の一部に剥離を生じるという問題をより効率的に解決することができるという効果が得られる。
【００１８】
さらに、本発明のストークによれば、窒化珪素質焼結体で構成すると、窒化珪素質焼結体と金属溶湯との濡れ性が悪いことと、窒化珪素質焼結体は高温で機械的特性の劣化が少ないということによって、ストークの寿命をより長寿命化できるという効果が得られる。
【００１９】
また、本発明のストークを用いた本発明の低圧鋳造装置によれば、金属溶湯をストーク内で充分に攪拌でき、さらに、その注入速度を抑制できるということによって、金属鋳込み製品の製造工程において、長期間にわたって歩留まり良く、より高品質な金属鋳込み製品を製造することができるという効果が得られる。
【００２０】
さらに、本発明の低圧鋳造装置によれば、本発明のストークが、鋳型側に向かって内面がテーパ形状またはＲ面形状を有している湯口を介して鋳型と接続されているときには、湯口の出口部が金属溶湯との摩擦によって摩耗しにくいものとすることができるので、鋳型を長寿命化することができるばかりか、金属溶湯が湯口から鋳型内部へ勢いよく注入されにくくなり、金属溶湯の一部が飛沫となって内壁面に付着しにくくなるという効果が得られる。
【発明を実施するための最良の形態】
【００２１】
以下、本発明を実施するための最良の形態を説明する。
【００２２】
図１は本発明の低圧鋳造装置の概略断面図である。
【００２３】
この低圧鋳造装置１は、金属溶湯３を貯留する、蓋５を備えた耐圧容器４と、耐圧容器４の上部に備えられた支持台６と、支持台６上に載置され、湯口９を備えた下型７ａおよび上型７ｂからなる鋳型８とを有し、さらに、蓋５と支持台６とを貫通して耐圧容器４と鋳型８の下型７ａの湯口９とに連通したストーク２とを有する構成である。
【００２４】
そして、この低圧鋳造装置１の動作としては、耐圧容器４内に貯留した金属溶湯３の湯面に対して５〜30ＭＰａ程度の圧力を付与することによって、金属溶湯３がストーク２の内部を通り、鋳型８の下型７ａに設けられた湯口９を介して鋳型８内に注入される。金属溶湯３の鋳型８への注入を終えると、鋳型８内の金属溶湯３を冷却して凝固させることによって、鋳込み製品が出来上がる。その後、鋳型８の下型７ａと上型７ｂとを分離して取り出した鋳込み製品は、必要に応じて研削工程等の仕上げ加工工程を経て最終製品として仕上げられる。また、金属溶湯３を注入した直後の鋳型８については、金属溶湯３への加圧を一旦停止してから、鋳型８ごと支持台６上から取り外して移動させることができ、新たに未充填の別の鋳型８を載置して、鋳型８の湯口９とストーク２とを接続させた後、再び耐圧容器４内に気体を注入して金属溶湯３を加圧すれば、引き続いて鋳型８内に金属溶湯３を注入することができる。この繰り返しにより、連続した鋳込み成形が可能となる。
【００２５】
そして、本発明では、耐圧容器４と鋳型８の湯口９とに連通したストーク２が、筒状の本体部の内面の少なくとも一部に内径の半径以上の高さで１回転以上の螺旋状の凸部が設けられていることが重要である。
【００２６】
図２に本発明のストークの概略断面図を示す。図２（ａ）は螺旋状の凸部の高さが筒状の本体部の内径の半径よりもわずかに高いストークの概略断面図であり、（ｂ）は螺旋状の凸部の高さが内径の半径よりも大幅に高いストークの概略断面図である。（ａ），（ｂ）ともに、筒状の本体内壁に２回転半の螺旋状の凸部を設けた構造としている。さらに螺旋状の凸部については断面のみ図示してある。
【００２７】
これらのストーク２は、筒状の本体部21の内面にほぼ全長に亘って螺旋状の凸部24を設けてあり、低圧鋳造装置１の内部において支持台６によって支えるためのフランジ部22および鋳型８に接続するための接続部23を有している。このような構造とすることによって、金属溶湯３は螺旋状の凸部24に沿って螺旋を描きながらストーク２内を通過する。このとき、金属溶湯３の流れには遠心力が付与されるとともに、螺旋状の凸部24が攪拌羽根のような役割を果たすため、充分に攪拌されながらストーク２内を通過する。そのため、従来の技術における問題点であった金属溶湯３内の偏析が起こらず、より均一な金属溶湯３を鋳型８内へ注入することが可能となる。さらに、螺旋状の凸部24の高さや筒状の本体部21内での螺旋状の凸部24の巻数（回転数）などを調整することにより、ストーク２内を流れる金属溶湯３の流速を抑制することが可能となり、必要とされる圧力でストーク２から湯口９を介して鋳型８へ注入される金属溶湯３の勢いを抑えることができ、鋳型８内での金属溶湯３の飛沫の発生を防止することができる。この飛沫の発生が防止できるので、飛沫が鋳型８の内壁へ飛び散って金属溶湯３の流入より先に凝固することがないので、剥離等の欠陥のない鋳込み製品を得ることが可能となる。
【００２８】
ここで、筒状の本体部21の内面に設けた螺旋状の凸部24の高さを、筒状の本体部21の内径の半径以上の高さとするのは、半径より低い高さでは、ストーク２の中央部で長さ方向に亘って、螺旋状の凸部24の交差しない（長さ方向で見て重なり合わない）領域が生じるためである。この領域は、ストーク２の内部を長さ方向に見たときに、ストーク２の金属溶湯３の入口から出口までを見通せる形でストーク２内の中央部に存在するので、このような領域の存在は、ストーク２内を流れる金属溶湯３の流速が、この領域の金属溶湯３の流速は速いが、筒状の本体部21内面と螺旋状の凸部24に沿って流れる金属溶湯３は遅くなるというアンバランスを生みだし、金属溶湯３の流れを不安定化させる要因となる。そのため、流速の速い中央部からの金属溶湯３が湯口９を介して鋳型８へ注入した際に飛沫が発生し易くなるために好ましくない。また、ストーク２の中央部を長さ方向に流れる金属溶湯３は、筒状の本体部21の内径の半径より低い螺旋状の凸部24に沿って流れる金属溶湯３とは分離した流れでストーク２内を流れることになると考えられるため、金属溶湯３を充分に攪拌することができず、鋳込み製品に偏析を起こす原因になると考えられる。このような偏析が鋳込み製品内に発生すると、その部分で鋳込み製品の機械的特性が低下し、製品品質のバラツキが生じるために好ましくない。偏析を防止するために金属溶湯３を十分攪拌するには、螺旋状の凸部24の高さを、筒状の本体部21の内径の半径の60％〜90％とするのがより好ましい。
【００２９】
なお、螺旋状の凸部24は、少なくとも一部を筒状の本体部21の内径の半径以上の高さとしてストーク２の中央部を長さ方向に見通せないようにすれば良く、これにより、金属溶湯３を充分に攪拌することができ、金属溶湯３の全体の流速も抑制することが可能となる。金属溶湯３と螺旋状の凸部24との摩擦によって螺旋状の凸部24が摩耗することを考慮すれば、筒状の本体部21の内径の半径よりも高い螺旋状の凸部24の比率はなるべく多くするのがより好ましい。
【００３０】
また、螺旋状の凸部24の螺旋回転数を１回転以上とするのは、１回転未満であると、ストーク２の内部に長さ方向に見通せる部分が残り、金属溶湯３に充分な流速抑制効果、攪拌効果を付与できないからである。
【００３１】
さらに、螺旋状の凸部24は、その螺旋形のリード角を10〜60°の範囲内とするのが良い。リード角が10°より小さいと、ストーク２内に多数（多くの回転数）の螺旋状の凸部24を形成しなければならず、その製造が困難となるばかりか、ストーク２内に金属溶湯３を送り込むための圧力を非常に大きなものとしなければならなくなるため、低圧鋳造装置１の耐圧容器４内の金属溶湯３の湯面により大きな圧力を付与しなければならなくなる。そして、大きな圧力を付与しようとすれば、大きな加圧装置が必要となるとともに耐圧容器４を始めとして各部の補強が必要となり、設置スペースと製造コストの点を考慮すると好ましくない。また、リード角が60°より大きいと、より低圧力で金属溶湯３を注入することが可能となるものの、螺旋状の凸部24の巻数（回転数）が著しく減少することとなり、金属溶湯３に充分な流速抑制効果と攪拌効果とを付与することが難しくなるために好ましくない。
【００３２】
また、螺旋状の凸部24の厚みは、ストーク２内に金属溶湯３を注入する圧力がかかることや金属溶湯３との摩擦により摩耗することを考慮すると厚くするのが良いが、厚すぎると金属溶湯３の流路が狭くなり、鋳型８への金属溶湯３の注入量が少なくなるために好ましくない。
【００３３】
また、筒状の本体部21の長さ方向の中心線と平行な断面から見た場合の螺旋状の凸部24の断面形状は、螺旋形状を形成することが可能であれば四角形状，三角形状，台形状等どのような形状でも良いが、筒状の本体部21と螺旋状の凸部24を別々に作製して接合する場合は、本体部21と接触面積を増加できる台形状とするのが良い。
【００３４】
また、本発明のストーク２を構成する材料としては、高温に加熱された金属溶湯３に接触しなければならないことから、高温耐久性を有するセラミック材料により形成するのが良く、特に窒化珪素質焼結体からなるセラミック材料を用いるのが良い。この理由としては、窒化珪素質焼結体は高温での機械的特性の劣化や変形が少ない点、金属溶湯３、特にアルミニウム溶湯との濡れ性が悪いので金属溶湯３が付着しにくい点、他のセラミック材料と比較して金属溶湯３との接触部での摩耗が少なく、耐摩耗性に優れる点があげられる。
【００３５】
この窒化珪素質焼結体の平均結晶粒径としては、１〜50μｍの範囲とするのが良い。これは、窒化珪素質焼結体の機械的特性の劣化が粒界から生じるからであり、金属溶湯３と接触する粒界部分をより少なくすることが窒化珪素質焼結体からなるストーク２の寿命に大きく影響するからである。つまり、一定体積下における平均結晶粒径と粒界の体積の関係は平均結晶粒径が小さいほど粒界の体積は減少するので、できる限り平均結晶粒径は小さいほうがよい。平均結晶粒径が１〜50μｍであるのが好ましいのは１μｍ未満だと１次原料の平均粒径をより小さなものとしなければならず、また、50μｍを超えると製造上困難なほどに焼成温度を高くしなければならず製造コストが著しく高くなるという点を考慮する必要が生じるからである。
【００３６】
このような本発明のストーク２を、図１に示すような本発明の低圧鋳造装置１に用い、耐圧容器４内に貯留された金属溶湯３の湯面に圧力を付与すると、その圧力によって押し出された金属溶湯３がストーク２の内部を通り、鋳型８の下型７ａに設けられた湯口９を介して鋳型８内に充分に攪拌され流速が抑えられて注入される。鋳型８への注入を終え、鋳型８内の金属溶湯３を冷却して凝固させると、鋳込み製品が出来上がる。その後、鋳型８の下型７ａと上型７ｂとを分離して取り出された鋳込み製品は、必要に応じて研削工程等の仕上げ加工工程を経て最終製品として仕上げられる。この製品は、本発明のストーク２を用いた効果により、製品内に偏析や剥離による欠陥がなく、外観上も品質上も極めて良好な特性を有するものとなる。さらに、これら高品質の製品を長期間にわたって良好な歩留まりでもって製造することが可能となる。
【００３７】
次に、本発明のストーク２と接続する鋳型８の湯口９の形状について、図３を用いて説明する。
【００３８】
図３は本発明の低圧鋳造装置を示した図１のＡ部を示す要部拡大断面図であり、（ａ）は鋳型とストークの接続部および鋳型の内面側のテーパ形状の要部拡大断面図であり、（ｂ）は（ａ）のテーパ形状をＲ面形状に置き換えた要部拡大断面図である。
鋳型８の湯口９は、図３（ａ）に示すように、鋳型８の内側に向かって内面をテーパ形状31とするのが良い。また、図３（ｂ）に示すように、Ｒ面形状34としても良い。湯口９の鋳型８側をテーパ形状31やＲ面形状34とせずストレート形状とした場合には、ストーク２に設けた螺旋状の凸部24により金属溶湯３の流速を抑制したとしても、湯口９から鋳型８へ金属溶湯３が勢いよく流入することがあり、鋳型８の内壁面と衝突して飛沫を生じるために好ましくない。また、鋳型８の湯口９は、特に鋳型８側ほど金属溶湯３との摩擦を生じ易く摩耗し易いが、テーパ形状31またはＲ面形状34とすれば摩耗しにくく、これにより鋳型８を長寿命化することが可能となる。さらに、湯口９の鋳型８側をテーパ形状31またはＲ面形状34とすれば、鋳込み製品を鋳型８から離型し易くなる。
【００３９】
また、本発明のストーク２と湯口９との接続部を図３に示す。ストーク２側の湯口９の形状を、ストーク２の接続部23と嵌合可能な嵌合部32を設けた形状とするのが良い。また、湯口９については、図３に示すように、嵌合部32からさらにテーパ形状33を設ける構造としても良い。このような構造とすることにより、湯口９とストーク２の接続部23とのシール性をより向上できるために好ましい。なお、湯口９の加工は、鋳型８の下型７ａに設けられたストーク２側の湯口９をストークの接続部23の外径に合わせた形で予め切削加工すれば良い。
【００４０】
次に、本発明のストーク２の製造方法について以下に詳細に説明する。
【００４１】
本発明のストーク２をセラミック材料、特に窒化珪素質焼結体にて製造する場合には、筒状の本体部21と螺旋状の凸部24とを別々に製造した後、これらを接合して製造するとよい。
【００４２】
まず、筒状の本体部21の製造方法としては、焼結助剤として、例えばＹ２Ｏ３やＡｌ２Ｏ３を含む純度99〜99.8％の窒化珪素原料粉末を準備し、これにバインダー，分散剤，溶媒を加え、スラリーとした後、噴霧造粒装置（スプレードライヤー）にて造粒して、球状の２次原料粉末を作製する。しかる後、この２次原料粉末を用いて、湿式静水圧プレス成形（ラバープレス）法により、筒状成形体を作製する。その後、所定形状の筒状体となるよう切削加工を施した後、窒素雰囲気中、1700〜2000℃の最高温度で焼成する。そして、仕上げの研削加工を施すことにより、本発明のストーク２の筒状の本体部21の焼結体が得られる。
【００４３】
次に、筒状の本体部21に用いた窒化珪素原料粉末と同じものを用いて螺旋状の凸部24の製造を行なう。成形方法に関しては、湿式静水圧プレス成形法にて所定形状の円柱状成形体を得た後、これを旋盤等の回転加工機により円柱状成形体の軸を中心に回転させて切削加工することにより得られる。また、湿式静水圧プレス成形法を用いて螺旋状の凸部24を製造する場合には、製品の長さよりも長めに成形し、予め軸方向両端部に加工する際のチャッキング部を設けておく。そしてこのチャッキング部を旋盤等の加工機のチャッキング部でつかみ、回転させながら加工する。また、他の成形方法としては、鋳込み成形法を用いることもできる。鋳込み成形法を用いる場合には、例えば前記窒化珪素原料粉末と所定量のバインダー，分散剤，硬化剤，溶媒を混合して鋳込み成形用スラリーを作製した後、これを螺旋状の凸部24の形状の空間を有した石膏製の鋳込み成形型に流し込み、スラリーを乾燥・固化させ成形型から離型して螺旋状の凸部24の形状をした成形体を得る。しかる後、前記筒状の本体部21と同様に、窒素雰囲気中、1700〜2000℃の最高温度で焼成し、必要に応じて研削加工を施すことにより、本発明のストーク２の螺旋状の凸部24の焼結体が得られる。
【００４４】
次に、得られた筒状の本体部21と螺旋状の凸部24とを接合する。接合には、所定量の窒化珪素質焼結体の焼結助剤成分、例えばＹ２Ｏ３，Ａｌ２Ｏ３，ＳｉＯ２の混合粉末に、バインダー，分散剤，溶媒を加え、攪拌混合してスラリー化したものを接合剤として用いる。この接合剤を螺旋状の凸部24の焼結体が筒状の本体部21の焼結体の内面と接する部分の全面に100μｍ以上の厚さで塗布した後、これを筒状の本体部21の内面に挿入する。これを窒素雰囲気中1200〜1600℃で熱処理すれば両者が強固に接合され、本発明のストーク２が得られる。
【００４５】
なお、本発明のストーク２は、金属材料を用いて製造することも可能であるが、この場合も筒状の本体部21と螺旋状の凸部24とを分離させた形で別々に製造した後に接合する方法を用いるとよい。まず、筒状の本体部21を金属鋳込み成形法により形成し、これとは別に、螺旋状の凸部24を同様に金属鋳込み成形法により製造した後、両者をロウ付けや溶接法等の接合方法を用いて接合した後、必要に応じて、表面を研磨加工して製造時に残るいわゆるバリや凹凸を取る仕上げ加工を施すことによって作製できる。しかしながら、金属の接合では、接合部に生じた隙間を塞ぐことが窒化珪素質焼結体等のセラミック材料の場合と比較すると非常に困難であるので、セラミック材料によりストーク２を構成するのがより良好といえる。
【００４６】
このようにして製造された本発明のストーク２は、図１に示す低圧鋳造装置１用のストーク２として用いれば、従来の金属溶湯３の偏析の問題や鋳型８内での飛沫の問題が発生することがなく、良好な金属鋳込み成形を実施することが可能となる。
【００４７】
以上、本発明の実施の形態の例について説明したが、上述の内容に限定されるものでなく、その要旨を逸脱しない範囲内であれば種々変更をしてもよいことは言うまでもない。
【実施例】
【００４８】
以下、本発明の実施例について詳細を説明する。
【００４９】
（実施例１）
まず、本発明のストーク２を用いた低圧鋳造装置１で製造した鋳込み製品の一例を概略図で図４に示す。この鋳込み製品40について、図１に示す低圧鋳造装置１を用いて以下のようにして製造を実施した。この鋳込み製品40はアルミニウム製であって、図４に示すように断面形状がＨ型の部材であり、製品寸法は図４中にＡ〜Ｅで示す寸法がＡ＝600ｍｍ，Ｂ＝500ｍｍ,Ｃ＝200ｍｍ，Ｄ＝50ｍｍ，Ｅ＝10ｍｍである。
【００５０】
図２に示すストーク２の製造方法としては、Ｙ２Ｏ３とＡｌ２Ｏ３とを含む純度99〜99.8％の窒化珪素原料粉末を準備し、これにバインダー，分散剤，溶媒を加えてスラリーとした後、噴霧造粒装置（スプレードライヤー）にて造粒して、球状の２次原料粉末を作製した。しかる後、この２次原料粉末を用いて、湿式静水圧プレス成形（ラバープレス）法により、筒状成形体を作製した。その後、所定形状の筒状体となるよう切削加工を施した後、窒素雰囲気中、1900℃の最高温度で焼成することにより、ストーク２の筒状の本体部21を作製した。これとともに、窒化珪素原料粉末と所定量のバインダー，分散剤，硬化剤，溶媒を混合して鋳込み成形用スラリーを作製した後、これを螺旋状の凸部24の形状の空間を有した石膏製の鋳込み成形型に流し込み、スラリーを乾燥・固化させて石膏製の鋳込み成形型から離型して、螺旋形の成形体を得た。しかる後、筒状の本体部21と同様に、窒素雰囲気中、1900℃の最高温度で焼成し、必要に応じて研削加工を施すことにより、ストーク２の螺旋状の凸部24に相当する焼結体を製造した。
【００５１】
得られた筒状の本体部21と螺旋状の凸部24との接合は、所定量のＹ２Ｏ３，Ａｌ２Ｏ３，ＳｉＯ２の混合粉末に、バインダー，分散剤，溶媒を加えて攪拌混合しスラリー化したものを接合剤として用いた。この接合剤を螺旋状の凸部24に相当する焼結体の筒状の本体部21の内面と接する部分の全面に100μｍの厚さで塗布した後、螺旋状の凸部24に相当する焼結体を筒状の本体部21の内面に挿入した。これを窒素雰囲気中1500℃で熱処理して、本発明のストーク２を得た。得られたストーク２は、純度が99％以上，気孔率が１％以下，嵩密度が3.28ｇ／ｃｍ３の窒化珪素質焼結体から構成され、本体部21は外径が120ｍｍ，内径が100ｍｍ，長さが800ｍｍの筒状体であり、内部にはリード角40°の螺旋状の凸部24が形成されているものである。また、螺旋状の凸部24の断面形状は台形としている。なお、ストーク２には、図２に示すような長さが20ｍｍ、厚さが10ｍｍのフランジ部22が形成されており、図１の低圧鋳造装置１の支持台６にフランジ部22を介して設置されるようになっており、さらに、高さが10ｍｍの接続部23が、この接続部23と鋳型８の湯口９の嵌合部32とが嵌合される形で設置されている。
【００５２】
また、鋳型８の湯口９については、鋳型８側に向かって内面に角度120°のテーパ形状を設けてあるものを用いた。
【００５３】
このようなストーク２の設置された低圧鋳造装置１により、鋳型８内に金属（アルミニウム）溶湯３を注入し、その後に金属（アルミニウム）溶湯３を凝固させ、離型し、アルミニウム製の鋳込み製品40を製造した。鋳込み製品40には、その表面に、飛沫によるものと見られる剥離は認められなかった。また、鋳込み製品40の各部から抗折試験片を切り出し、ＪＩＳ  Ｚ  2204に基づく曲げ強度試験を実施したところ、その強度値のバラツキはなく、金属（アルミニウム）溶湯３の偏析による強度劣化等が発生していないことが確認された。
【００５４】
（実施例２）
実施例１と同様の形状の窒化珪素質焼結体からなるストーク２について、螺旋状の凸部24のリード角を８°，10°，30°，60°，65°としたものを同様の製造方法にてそれぞれ製造した。そして、これらを図１に示す低圧鋳造装置１に設置して、鋳型８に金属（アルミニウム）溶湯３を流し込み、それぞれのリード角を有するストーク２を用いて、実施例１で用いた図４に示す形状の鋳込み製品40を各10個製造した。
【００５５】
この結果、リード角８°のものについては、良好な製品10個が得られたものの、低圧鋳造装置１の耐圧容器４内の金属（アルミニウム）溶湯３の湯面に80ＭＰａ以上の高圧を付与しなければ、鋳型８へ金属（アルミニウム）溶湯３を注入することができず、低圧鋳造装置１に常設された加圧装置以外の圧力付与装置を用いて製造しなければならなかった。また、リード角65°のストーク２を使用した場合には、鋳込み成形後、10個中１個の製品の表面に剥離を生じ、同じく１個の製品に偏析が生じていた。
【００５６】
なお、偏析については、実施例１と同様に各々の製品の各部から抗折試験片を切り出し、ＪＩＳ  Ｚ  2204に基づく曲げ強度試験を実施して、その平均値と予め偏析のない試験片にて実施した曲げ強度試験の結果とを比較し、著しい強度劣化の部分が存在した製品を偏析が生じているとした。
【００５７】
これらと比較して、リード角が10°，30°，60°のストークを用いて製造した製品は、低圧鋳造装置１に常設されている加圧装置の規格内の圧力で問題なく鋳込み成形を実施でき、鋳込み製品40についても表面の剥離や偏析が生じることはなく、10個の製品の製造歩留まりは100％であった。
【００５８】
（実施例３）
次に、螺旋状の凸部24を設けた金属（Ｓ45Ｃ）製ストーク、ジルコニア製ストーク、窒化珪素製ストークをそれぞれ製造し、これらを図１に示す低圧鋳造装置１に用いて、アルミニウム溶湯の鋳込み成形を実施した。
【００５９】
窒化珪素製ストークについては実施例１と同様の形状で、同様の製造方法を用いて製造したものを用いた。
【００６０】
また、金属製ストークは、その材質に耐熱製の高いＳ45Ｃを採用し、まず曲げ加工によりＳ45Ｃの筒を作製した後、つなぎ目を溶接することで筒状の本体部21を製造し、それとは別に螺旋状の凸部24を鋳込み成形により成形して、これを筒状の本体部21の内面にロウ付けして製造した。
【００６１】
さらに、ジルコニア製ストークは、市販のジルコニア１次原料を用いて、所定量を焼結助剤，バインダー，分散剤，溶媒とともに混合してスラリー化し、これを噴霧乾燥造粒装置（スプレードライヤー）に投入してジルコニア２次原料を造粒した後、窒化珪素製ストークと同様に、湿式静水圧プレス成形（ラバープレス）法により筒状成形体を作製して、これを1500℃の最高温度で焼成し、ジルコニア製の筒状の本体部21を得た。これとともに、窒化珪素製ストークと同様に、鋳込み成形法により螺旋形の成形体を得た後、1500℃の最高温度で焼成して螺旋状の凸部24の焼結体を得た。しかる後、筒状の本体部21と螺旋状の凸部24とを、ＳｉＯ２を主成分とする接合剤を用いて窒化珪素製ストークと同様の接合手順にて接合した後、酸化雰囲気中800〜1000℃にて加熱処理することにより、ジルコニア製ストーク２を製造した。なお、ストーク２の形状およびリード角は実施例１と同じとした。
【００６２】
このようにして製造した各々の材質のストーク２を図１の低圧鋳造装置１の所定位置に設置し、実施例１と同様に、図４に示す形状の鋳込み製品40を製造した。鋳込み製品40の製造個数は100個とした。
【００６３】
この結果、金属製のストーク２については、50個までは不具合なく良好な鋳込み成形を実施可能であり、高品質な製品が得られたが、それ以降、ストーク２に詰まりを生じ、著しく成形時間の効率が低下した。この時点で製品歩留まりも70％まで低下し、さらに成形を進めると60個の成形を終えたところで、ストーク２の内面に金属（アルミニウム）溶湯３が付着して注入ができなくなり、鋳込み成形を中止せざるを得なかった。さらに、鋳込み成形中止後に低圧鋳造装置１よりストーク２を取り外して外観を確認したところ、螺旋状の凸部24の先端部が著しく摩耗が見られ、これに加えて本体部21の一部に変形が生じていた。
【００６４】
また、ジルコニア製ストーク２については、70個までは良好な鋳込み成形を実施することが可能であったものの、90個前後でやはりストーク２の内面に金属（アルミニウム）溶湯３が付着して金属溶湯３の注入ができなくなり、鋳込み成形を中止した。低圧鋳造装置１より取り出して外観を確認したところ、螺旋状の凸部24の先端部に若干の摩耗が見られた。
【００６５】
これらと比較して、窒化珪素製ストークについては、金属（アルミニウム）溶湯３との濡れ性が悪いという特性を有しているため、100個の成形を問題なく100％の歩留まりで終えることができた。さらに、鋳込み成形後のストーク２の外観も成形前と変わりがなく、耐摩耗性と高温安定性に優れており、ストーク２として優れた性能を有していることが確認できた。
【００６６】
また、実施例１〜３に用いた本発明のストーク２を設置した低圧鋳造装置１は、従来のストークを設置した低圧鋳造装置と比較して、製品の一部に偏析による欠陥や剥離による欠陥がなく、より高品質な金属鋳込み製品を歩留まり良く製造できることが確認できた。
【図面の簡単な説明】
【００６７】
【図１】本発明の低圧鋳造装置の構成例を示す概略断面図である。
【図２】本発明のストークの構成例を示す概略断面図であり、（ａ）は螺旋状の凸部の高さが筒状の本体部の内径の半径よりもわずかに高いストークの例であり、（ｂ）は螺旋状の凸部の高さが内径の半径よりも大幅に高いストークの例である。
【図３】本発明の低圧鋳造装置を示した図１のＡ部を示す要部拡大断面図であり、（ａ）は鋳型とストークの接続部および鋳型の内面側のテーパ形状の要部拡大断面図であり、（ｂ）は（ａ）のテーパ形状をＲ面形状に置き換えた要部拡大断面図である。
【図４】本発明のストークを用いた低圧鋳造装置で製造した鋳込み製品の一例を示す概略図である。
【符号の説明】
【００６８】
１：低圧鋳造装置
２：ストーク
３：金属溶湯
４：耐圧容器
５：蓋
６：支持台
７ａ：下型
７ａ：上型
８：鋳型
９：湯口
21：本体部
22：フランジ部
23：接続部
24：凸部
31，33：テーパ形状
32：嵌合部
34：Ｒ面形状
40：鋳込み製品
【図１】
2008006456.tif 000003
【図２】
2008006456.tif 000004
【図３】
2008006456.tif 000005
【図４】
2008006456.tif 000006